СПОСОБ ГРАНУЛИРОВАНИЯ СОПОЛИМЕРА ЭТИЛЕН/ТЕТРАФТОРЭТИЛЕН

1. Способ гранулирования сополимера этилен/тетрафторэтилен, который отличается перемешиванием и гранулированием суспензии сополимера этилен/тетрафторэтилен вместе с водой в присутствии как этилена, так и тетрафторэтилена при температуре гранулирования от 10 до 130°С в течение времени гранулирования от 30 до 240 мин.
2. Способ гранулирования сополимера этилен/тетрафторэтилен по п.1, в котором суспензия содержит полимеризационную среду, и полимеризационная среда представляет собой, по меньшей мере, один член, выбранный из группы, состоящей из фторированного углеводорода, хлорированного углеводорода, фторхлорированного углеводорода, спирта и углеводорода.
3. Способ гранулирования сополимера этилен/тетрафторэтилен по п.1 или 2, в котором количество олигомера сополимера этилен/тетрафторэтилен, содержащегося в гранулах, полученных способом гранулирования сополимера этилен/тетрафторэтилен, составляет не более 0,23%.
4. Способ гранулирования сополимера этилен/тетрафторэтилен по п.1 или п.2, в котором частота вращения перемешивающей лопасти, используемой для перемешивания, составляет от 30 до 500 об/мин.
5. Способ гранулирования сополимера этилен/тетрафторэтилен по п.1 или 2, в котором концентрация сополимера этилен/тетрафторэтилен, содержащегося в суспензии, составляет от 50 до 200 г/л (полимеризационной среды).
3
6. Способ гранулирования сополимера этилен/тетрафторэтилен по п.1 или 2, в котором общее количество этилена и тетрафторэтилена, присутствующих в суспензии сополимера этилен/тетрафторэтилен, при инициировании гранулирования составляет от 0,01 до 0,5 Нм/л (полимеризационной среды).
7. Способ гранулирования сополимера этилен/тетрафторэтилен по п.1 или 2, в котором перемешивающая лопасть, используемая для перемешивания, является якорной лопастью или дисковой турбинной лопастью.
8. Способ гранулирования сополимера этилен/тетрафторэтилен по п.1 или 2, в котором содержание тонкоизмельченных частиц сополимера этилен/тетрафторэтилен, имеющих размер частиц менее чем 0,15 мм, содержащихся в гранулах сополимера этилен/тетрафторэтилен, полученного способом гранулирования сополимера этилен/тетрафторэтилен, составляет не более 0,3 мас.%.
9. Способ гранулирования сополимера этилен/тетрафторэтилен по п.1 или 2, в котором средний размер частиц гранул составляет от 0,5 до 5 мм.
2
2
n
2
2
n
10. Способ гранулирования сополимера этилен/тетрафторэтилен по п.1 или 2, в котором сополимер этилен/тетрафторэтилен включает повторяющиеся звенья на основе тетрафторэтилена, повторяющиеся звенья на основе этилена и повторяющиеся звенья на основе соединения, представленного формулой CH=CX(CF)Y (где каждый из X и Y, которые независимо друг от друга представляют собой атом водорода или атом фтора, и n является целым числом от 2 до 8), молярное соотношение повторяющиеся звенья на основе тетрафторэтилена/повторяющиеся звенья на основе этилена составляет от 80/20 до 20/80, и содержание повторяющихся звеньев на основе соединения, представленного формулой CH=CX(CF)Y, составляет от 0,01 до 20 мол.% во всех повторяющихся звеньях сополимера этилен/тетрафторэтилен.